(57)【特許請求の範囲】
【請求項１】
酢酸ビニル系樹脂エマルジョンと、無機粉末と、を含む接着剤の製造方法であって、
アセトアセチル化ポリビニルアルコールを含むポリビニルアルコールを保護コロイドとして、酢酸ビニルモノマーを乳化重合し、または酢酸ビニルモノマーとアセトアセチル基を有するモノマーとを乳化共重合して、該酢酸ビニル系樹脂エマルジョンを得る重合工程と、
アセトアセチル化ポリビニルアルコールを含むポリビニルアルコールを溶解した水溶液に該無機粉末の少なくとも一部を分散させてペーストを調製する予備分散工程と、
調製した該ペーストを、得られた該酢酸ビニル系樹脂エマルジョンに配合して撹拌する混合工程と、
を有することを特徴とする接着剤の製造方法。
【請求項２】
前記予備分散工程において使用する前記ポリビニルアルコールは、アセトアセチル化されていないポリビニルアルコールを含む請求項１に記載の接着剤の製造方法。
【請求項３】
前記重合工程において前記保護コロイドとして使用する前記ポリビニルアルコールは、アセトアセチル化されていないポリビニルアルコールを含む請求項１または請求項２に記載の接着剤の製造方法。
【請求項４】
前記予備分散工程において、前記水溶液に分散される前記無機粉末は、炭酸カルシウム、クレー、カオリン、酸化チタンから選ばれる一種以上である請求項１ないし請求項３のいずれかに記載の接着剤の製造方法。
【請求項５】
前記予備分散工程において、前記水溶液に分散される前記無機粉末は、炭酸カルシウムである請求項４に記載の接着剤の製造方法。
【請求項６】
接着剤におけるアセトアセチル化ポリビニルアルコールの含有割合は、１質量％以上１０質量％以下である請求項１ないし請求項５のいずれかに記載の接着剤の製造方法。
【請求項７】
アセトアセチル化ポリビニルアルコールを含むポリビニルアルコールを保護コロイドとする酢酸ビニル系樹脂エマルジョンと、無機粉末と、を含み、請求項１ないし請求項６のいずれかに記載の製造方法により製造されることを特徴とする接着剤。
【発明の詳細な説明】
【技術分野】
【０００１】
本発明は、接着性および耐水性に優れる接着剤、およびその製造方法に関する。
【背景技術】
【０００２】
アセトアセチル化された酢酸ビニル系樹脂エマルジョンは、その皮膜の耐水性が高いことから、紙製品、木材、繊維などの高耐水性の接着剤として広く使用されている。当該酢酸ビニル系樹脂エマルジョンは、アセトアセチル化ポリビニルアルコールの存在下、酢酸ビニルモノマーを乳化重合して、または酢酸ビニルモノマーとアセトアセチル基を有するモノマーとを乳化共重合して、製造することができる。得られた酢酸ビニル系樹脂エマルジョンに、必要に応じて顔料、増量剤、可塑剤、安定剤などを適宜配合して、接着剤を製造する。
【先行技術文献】
【特許文献】
【０００３】
【特許文献１】特開昭６１−１９７６４９号公報
【特許文献２】特開２０００−２８２００４号公報
【特許文献３】特開２０１０−２２９３０７号公報
【特許文献４】特開２００５−３１４４９６号公報
【発明の概要】
【発明が解決しようとする課題】
【０００４】
顔料や増量剤としては、炭酸カルシウム、クレー、酸化チタンなどの粉末状のものが多く用いられる。例えば、酢酸ビニル系樹脂エマルジョンに、炭酸カルシウムなどの粉末をそのまま配合すると、粉末の分散性が悪いため、ままこ（だま）が生じやすい。一旦、ままこの状態になると、撹拌により、それを解砕し分散させることは難しい。また、製品として出荷する前には、異物除去のためにろ過を行う。しかし、ままこが発生すると、ろ過作業に多大な時間がかかってしまう。
【０００５】
本発明は、このような実情に鑑みてなされたものであり、酢酸ビニル系樹脂エマルジョンおよび無機粉末を含む接着剤を、ままこの発生を抑制して、効率良く低コストに製造することができる方法を提供することを課題とする。また、当該製造方法を採用することにより、接着性および耐水性に優れる接着剤を提供することを課題とする。
【課題を解決するための手段】
【０００６】
（１）上記課題を解決するため、本発明の接着剤の製造方法は、酢酸ビニル系樹脂エマルジョンと、無機粉末と、を含む接着剤の製造方法であって、アセトアセチル化ポリビニルアルコールを含むポリビニルアルコールを保護コロイドとして、酢酸ビニルモノマーを乳化重合し、または酢酸ビニルモノマーとアセトアセチル基を有するモノマーとを乳化共重合して、該酢酸ビニル系樹脂エマルジョンを得る重合工程と、ポリビニルアルコールを溶解した水溶液に該無機粉末の少なくとも一部を分散させてペーストを調製する予備分散工程と、調製した該ペーストを、得られた該酢酸ビニル系樹脂エマルジョンに配合して撹拌する混合工程と、を有することを特徴とする。
【０００７】
本発明の製造方法においては、無機粉末の少なくとも一部を、予めポリビニルアルコールを溶解した水溶液（以下、適宜「ＰＶＡ水溶液」と称す）に分散させておく（予備分散工程）。酢酸ビニル系樹脂エマルジョンに配合する前に、無機粉末をＰＶＡ水溶液に分散させておくことにより、酢酸ビニル系樹脂エマルジョンに配合した際の、ままこの発生を抑制することができる。これにより、撹拌作業やろ過作業をスムーズに行うことができる。
【０００８】
無機粉末の分散媒として使用するポリビニルアルコールは、保護コロイドとして使用するポリビニルアルコールと同じでも異なっていてもよい。また、分散媒としてポリビニルアルコールを用いることにより、分散媒の粘度を高くすることができる。これにより、予備分散の際、無機粉末に適度なシェアがかかるため、無機粉末を分散させやすい。また、分散媒として、接着剤の一成分であるポリビニルアルコールを用いるため、接着性能を阻害しにくい。このように、本発明の製造方法によると、酢酸ビニル系樹脂エマルジョンの接着性を維持しつつ、ままこの発生を抑制して、効率良く、低コストに接着剤を製造することができる。
【０００９】
（２）本発明の接着剤は、アセトアセチル化ポリビニルアルコールを含むポリビニルアルコールを保護コロイドとする酢酸ビニル系樹脂エマルジョンと、無機粉末と、を含み、上記（１）の構成の製造方法により製造されることを特徴とする。
【００１０】
本発明の接着剤は、無機粉末をＰＶＡ水溶液に分散させたペーストを、酢酸ビニル系樹脂エマルジョンに添加して、製造される。製造過程におけるままこの発生が抑制されるため、作業性に優れると共に、高い接着性、耐水性を有する。
【発明の効果】
【００１１】
本発明の製造方法によると、酢酸ビニル系樹脂エマルジョンの接着性を維持しつつ、配合する無機粉末の分散性を向上させて、効率良く低コストに、接着性および耐水性に優れる接着剤を製造することができる。
【発明を実施するための形態】
【００１２】
以下、本発明の接着剤およびその製造方法の実施の形態について説明する。なお、本発明の接着剤およびその製造方法は、以下の形態に限定されるものではなく、本発明の要旨を逸脱しない範囲において、当業者が行い得る変更、改良等を施した種々の形態にて実施することができる。
【００１３】
＜接着剤の製造方法＞
本発明の接着剤の製造方法は、酢酸ビニル系樹脂エマルジョンと、無機粉末と、を含む接着剤の製造方法であって、重合工程と、予備分散工程と、混合工程と、を有する。以下に、各工程を順に説明する。
【００１４】
（１）重合工程
本工程は、アセトアセチル化ポリビニルアルコールを含むポリビニルアルコールを保護コロイドとして、酢酸ビニルモノマーを乳化重合し、または酢酸ビニルモノマーとアセトアセチル基を有するモノマーとを乳化共重合して、該酢酸ビニル系樹脂エマルジョンを得る工程である。
【００１５】
保護コロイドとしては、アセトアセチル化ポリビニルアルコール（以下、適宜「ＡＡ化ＰＶＡ」と称す）を含むポリビニルアルコールを用いる。ＡＡ化ＰＶＡは、ポリビニルアルコールとジケテンとを反応させて得られる変性ポリビニルアルコールである。ＡＡ化ＰＶＡのアセトアセチル化度は、０．０５〜２０モル％の範囲が好適である。保護コロイドのポリビニルアルコールは、ＡＡ化ＰＶＡの他に、他のポリビニルアルコールを含んでいてもよい。例えば、アセトアセチル化されていないポリビニルアルコール（未変性のポリビニルアルコール）を併用することが望ましい。ＡＡ化ＰＶＡに加えて未変性のポリビニルアルコールを用いることにより、酢酸ビニルモノマーの反応性を高めて、重合時間を短縮することができる。
【００１６】
酢酸ビニルモノマーと共重合するアセトアセチル基を有するモノマーとしては、例えば、２−ヒドロキシエチルアクリレート、２−ヒドロキシエチルメタクリレート、ヒドロキシプロピルアクリレート、アリルアルコール、メタクリルアルコール、２−ヒドロキシ−３−クロロプロピルメタクリレート、１，４−ブチレングリコールモノアクリレート、１，４−ブチレングリコールモノメタクリレート、Ｎ−メチロールアクリルアミド、Ｎ−メチロールメタクリルアミド、ヒドロキシスチレンなどのアセトアセチル化物が挙げられる。
【００１７】
アセトアセチル基を有するモノマーの配合量は、酢酸ビニルモノマーの１００質量部に対して、１質量部以上２０質量部以下であることが望ましい。酢酸ビニルモノマーに対してアセトアセチル基を有するモノマーが少ないと、耐水性向上効果が充分に得られない。反対に、アセトアセチル基を有するモノマーが多すぎると、接着剤の貯蔵安定性が悪くなる。
【００１８】
酢酸ビニルモノマーの乳化重合または乳化共重合は、公知の反応助剤、重合開始剤などを用いて行えばよい。反応助剤としては、酒石酸、酢酸ナトリウム、炭酸ナトリウムなどが好適である。重合開始剤としては、過酸化水素、過硫酸アンモニウム、過硫酸ナトリウムなどが好適である。保護コロイドは、酢酸ビニルモノマーの重合開始前または重合中に添加すればよい。
【００１９】
（２）予備分散工程
本工程は、ポリビニルアルコールを溶解した水溶液（ＰＶＡ水溶液）に無機粉末の少なくとも一部を分散させてペーストを調製する工程である。
【００２０】
本工程は、重合工程の前に行ってもよい。すなわち、重合工程と予備分散工程との順序は限定されない。いずれかを先に行っても、両工程を同時に進行させてもよい。
【００２１】
無機粉末としては、顔料や増量剤として用いられる炭酸カルシウム、クレー、カオリン、酸化チタン、水酸化アルミニウムなどが挙げられる。配合する無機粉末のうちの全てを、本工程においてペースト状にしてもよいが、一部のみをペースト状にしてもよい。すなわち、配合する無機粉末のうち、酢酸ビニル系樹脂エマルジョンに直接配合してもままこになりにくい粉末については、ペースト状にすることなく、後の混合工程において添加してもよい。例えば、無機粉末として、炭酸カルシウム、クレー、カオリン、酸化チタンから選ばれる一種以上を用いる場合には、ままこの発生を抑制するという観点から、本工程においてペースト状にしておくことが望ましい。なかでも、炭酸カルシウムを用いる場合には、ままこの発生を抑制する効果が存分に発揮される。
【００２２】
水溶液に溶解されるポリビニルアルコールとしては、ＡＡ化ＰＶＡ、アセトアセチル化されていないポリビニルアルコール（未変性のポリビニルアルコール）などを用いることができる。これらのいずれか一方でも、両方でもよい。ポリビニルアルコールは、保護コロイドとして使用するポリビニルアルコールと同じでも異なっていてもよい。
【００２３】
例えば、接着剤の成分として必要なポリビニルアルコールを、保護コロイドと無機粉末の分散媒とに分割して配合するとよい。ＡＡ化ＰＶＡは、接着剤の耐水性を向上させる役割を果たす。このため、保護コロイドとしてだけでなく、無機粉末の分散媒としてもＡＡ化ＰＶＡを用いると、接着剤の耐水性を向上させることができる。一方、ＡＡ化ＰＶＡは、酢酸ビニルモノマーの重合性を低下させる傾向がある。このため、ＡＡ化ＰＶＡの一部を保護コロイドとしてではなく、無機粉末の分散媒として用いると、接着剤に含まれるＡＡ化ＰＶＡの総量を変えることなく、反応系におけるＡＡ化ＰＶＡ量を少なくすることができるため、耐水性を確保しつつ重合反応を促進することができる。
【００２４】
ちなみに、本発明の接着剤におけるＡＡ化ＰＶＡの含有割合は、１質量％以上１０質量％以下であることが望ましい。ＡＡ化ＰＶＡの含有割合が１質量％未満の場合には、耐水性が低下する。反対に、ＡＡ化ＰＶＡの含有割合が１０質量％を超えると、粘度が上昇して貯蔵安定性が悪くなる。
【００２５】
重合工程において、酢酸ビニルモノマーを乳化重合する場合には、接着剤の耐水性および耐熱性の両方を満足するという観点から、ＰＶＡ水溶液のポリビニルアルコールは、ＡＡ化ＰＶＡを含むことが望ましい。この場合、ＡＡ化ＰＶＡに加えて、他のポリビニルアルコールを併用してもよい。
【００２６】
また、重合工程において、酢酸ビニルモノマーとアセトアセチル基を有するモノマーとを乳化共重合する場合には、ＰＶＡ水溶液のポリビニルアルコールとしてＡＡ化ＰＶＡを含まなくても、接着剤において所望の耐水性および耐熱性を実現することができる。このため、ＰＶＡ水溶液としては、未変性のポリビニルアルコールのみを用いる態様を採用することができる。勿論、ＡＡ化ＰＶＡのみを用いる態様、未変性のポリビニルアルコールとＡＡ化ＰＶＡとの両方を用いる態様を採用してもよい。
【００２７】
酢酸ビニルモノマーとアセトアセチル基を有するモノマーとを乳化共重合させると、酢酸ビニルモノマーのみを乳化重合する場合と比較して、使用するＡＡ化ＰＶＡの量が少なくても、所望の耐水性を実現することができる。このため、ＡＡ化ＰＶＡの使用量を減らして、コスト削減を図ることができる。
【００２８】
ＰＶＡ水溶液におけるポリビニルアルコールの含有割合は、水溶液の粘度、無機粉末の添加量、保存性などを考慮して適宜決定すればよい。例えば、ポリビニルアルコールの含有割合を、１質量％以上３０質量％以下にするとよい。ポリビニルアルコールの含有割合が１質量％未満の場合には、粘度が低くなり、無機粉末を分散させにくい。また、無機粉末が沈降しやすくなり、保存性が低下する。反対に、ポリビニルアルコールの含有割合が３０質量％を超えると、粘度が高くなり、ペースト調製時の撹拌負荷が大きくなる。
【００２９】
ＰＶＡ水溶液の調製は、ポリビニルアルコールの溶解性を考慮して、８０℃程度に加熱して行うとよい。そして、調製されたＰＶＡ水溶液を室温程度に冷却した後、無機粉末を添加して、所定時間撹拌することにより、ペーストを調製すればよい。
【００３０】
（３）混合工程
本工程は、調製したペーストを、得られた酢酸ビニル系樹脂エマルジョンに配合して撹拌する工程である。
【００３１】
本工程においては、酢酸ビニル系樹脂エマルジョンに、無機粉末を含むペーストを配合して、接着剤を製造する。撹拌条件は、特に限定されない。例えば、室温下にて、３０〜６０分間程度撹拌すればよい。酢酸ビニル系樹脂エマルジョンには、ペースト以外にも、残りの無機粉末や、有機系顔料、増量剤、可塑剤、安定剤などを配合することができる。
【００３２】
＜接着剤＞
本発明の接着剤は、アセトアセチル化ポリビニルアルコールを含むポリビニルアルコールを保護コロイドとする酢酸ビニル系樹脂エマルジョンと、無機粉末と、を含み、上記本発明の製造方法により製造される。
【００３３】
本発明の接着剤は、酢酸ビニル系樹脂エマルジョンおよび無機粉末に加えて、有機系顔料、増量剤、可塑剤、安定剤などを含んでいてもよい。本発明の接着剤は、家具、合板などの木材、紙、繊維などの高耐水性の接着剤として好適である。
【実施例】
【００３４】
次に、実施例を挙げて本発明をより具体的に説明する。
【００３５】
＜実施例の接着剤の製造＞
［重合工程（酢酸ビニル系樹脂エマルジョンの製造）］
（１）第１エマルジョン
ＡＡ化ＰＶＡ（日本合成化学工業（株）製「ゴーセファイマー（登録商標）Ｚ−２００」）３０質量部と、未変性のポリビニルアルコール（電気化学工業（株）製「Ｂ−１７」）５質量部と、を水３９０質量部に分散し、８０℃にて１時間撹拌することにより溶解した。この水溶液に、酒石酸の１０％水溶液６質量部と、過酸化水素の１．４％水溶液１質量部と、を加えた後、酢酸ビニルモノマー３０７質量部と、過酸化水素の１．４％水溶液９質量部と、を３時間で滴下して乳化重合を行った。重合後、そのまま８０℃にて１時間熟成した後、冷却してアセトアセチル基を有する酢酸ビニル系樹脂エマルジョン（樹脂分４６％）を得た。得られた酢酸ビニル系樹脂エマルジョンを、第１エマルジョンと称す。
【００３６】
（２）第２エマルジョン
ＡＡ化ＰＶＡ（同上）７質量部と、未変性のポリビニルアルコール（同上）２８質量部と、を水３９０質量部に分散し、８０℃にて１時間撹拌することにより溶解した。この水溶液に、酒石酸の１０％水溶液６質量部と、過酸化水素の１．４％水溶液１質量部と、を加えた後、酢酸ビニルモノマー２９３質量部と、２−アセトアセトキシエチルメタクリレート（ＡＡＥＭ）１４質量部と、過酸化水素の１．４％水溶液９質量部と、を３時間で滴下して乳化共重合を行った。重合後、そのまま８０℃にて１時間熟成した後、冷却してアセトアセチル基を有する酢酸ビニル系樹脂エマルジョン（樹脂分４６％）を得た。得られた酢酸ビニル系樹脂エマルジョンを、第２エマルジョンと称す。
【００３７】
［予備分散工程（ペーストの調製）］
（１）第１ペースト
ＡＡ化ＰＶＡ（同上）１５質量部を水８５質量部に分散し、８０℃にて１時間撹拌することにより溶解した。この溶液を室温程度にまで冷却した後、重質炭酸カルシウム粉末（平均粒子径２μｍ）を１５０質量部添加して、３０分間撹拌することにより、ペーストを調製した。得られたペーストを、第１ペーストと称す。
【００３８】
（２）第２ペースト
未変性のポリビニルアルコール（同上）１５質量部を水８５質量部に分散し、８０℃にて１時間撹拌することにより溶解した。この溶液を室温程度にまで冷却した後、重質炭酸カルシウム粉末（同上）を１５０質量部添加して、３０分間撹拌することにより、ペーストを調製した。得られたペーストを、第２ペーストと称す。
【００３９】
［混合工程］
製造した酢酸ビニル系樹脂エマルジョン（第１、第２エマルジョン）と、調製したペースト（第１、第２ペースト）と、を適宜組み合わせて、実施例１〜３および参考例１の４種類の接着剤を製造した。接着剤の製造は、酢酸ビニル系樹脂エマルジョンにペーストを添加して、３０分間撹拌して行った。いずれの組合せにおいても、ままこが発生することなく、重質炭酸カルシウム粉末の分散状態が良好な接着剤が得られた。各々の接着剤の配合組成については、後出の表１にまとめて示す。
【００４０】
＜比較例の接着剤の製造＞
［比較例１］
製造した第２エマルジョンに、重質炭酸カルシウム粉末（同上）１５０質量部を、直接添加した。しかしながら、添加した粉末がままこになり、使用できるレベルの接着剤を製造することはできなかった。
【００４１】
［比較例２］
製造した酢酸ビニル系樹脂エマルジョンに代えて、アセトアセチル基を含有しない酢酸ビニル系樹脂エマルジョン（アイカ工業（株）製「Ａ−３２２Ｋ」（樹脂分４５％））を使用して、接着剤を製造した。具体的には、アセトアセチル基を含有しない酢酸ビニル系樹脂エマルジョンに、調製した第２ペーストを添加して、３０分間撹拌した。
【００４２】
＜接着剤の評価＞
［試験方法］
実施例および比較例の各接着剤の接着性を、以下の試験方法により評価した。まず、２３℃にて、２枚のラワン合板（ＪＡＳ１類相当、５プライ、１２ｍｍ、ホルムアルデヒド放散量Ｆ☆☆☆☆）の各々の片面に、接着剤を９０ｇ／ｍ２ずつ均一に塗布して、合板同士を貼り合わせた。堆積時間を３０分間以内とし、その後０．５ＭＰａで３０分間圧締して、試験体を製造した。それから、ＪＡＳ（日本農林規格）の特殊加工化粧合板の１類、２類浸せきはく離試験を行い、はく離の有無を確認した。
【００４３】
［試験結果］
表１に、各接着剤の配合組成、および評価結果をまとめて示す。表１中、接着性については、はく離無しを○印で、はく離有りを×印で示す。
【表１】
0005427309.tif 000002
【００４４】
上述したように、重質炭酸カルシウム粉末をＰＶＡ水溶液に分散させたペーストを用いて製造した実施例１〜３、参考例１、および比較例２においては、重質炭酸カルシウム粉末が均一に分散した接着剤が得られた。一方、比較例１においては、酢酸ビニル系樹脂エマルジョンに重質炭酸カルシウム粉末を直接添加したため、接着剤を製造することができなかった。
【００４５】
また、表１に示すように、本発明の製造方法により製造された実施例１〜３の接着剤を用いた試験体については、１類、２類のいずれの浸せきはく離試験においても、はく離しなかった。しかしながら、参考例１の接着剤を用いた試験体については、２類浸せきはく離試験においてははく離しなかったが、１類浸せきはく離試験においてははく離した。参考例１の接着剤における酢酸ビニル系樹脂エマルジョンは、アセトアセチル基を有するモノマー（ＡＡＥＭ）を用いずに製造されており、ペーストもＡＡ化ＰＶＡを含まない。このため、アセトアセチル基の含有量が少なくなり、耐水性が低下したと考えられる。
【要約】
【課題】  酢酸ビニル系樹脂エマルジョンおよび無機粉末を含む高耐水性の接着剤を、ままこの発生を抑制して、効率良く低コストに製造することができる方法を提供する。
【解決手段】  酢酸ビニル系樹脂エマルジョンと、無機粉末と、を含む接着剤の製造方法を、アセトアセチル化ポリビニルアルコールを含むポリビニルアルコールを保護コロイドとして、酢酸ビニルモノマーを乳化重合し、または酢酸ビニルモノマーとアセトアセチル基を有するモノマーとを乳化共重合して、該酢酸ビニル系樹脂エマルジョンを得る重合工程と、ポリビニルアルコールを溶解した水溶液に該無機粉末の少なくとも一部を分散させてペーストを調製する予備分散工程と、調製した該ペーストを、得られた該酢酸ビニル系樹脂エマルジョンに配合して撹拌する混合工程と、を有して構成する。
【選択図】  なし